НЕПРЕРЫВНЫЙ СПОСОБ ПОЛУЧЕНИЯ ВЫСОКО РАЗВЕТВЛЕННЫХ ПОЛИМЕРОВ НА ОСНОВЕ ЭТИЛЕННЕНАСЫЩЕННОЙ МОНО-ИЛИ ДИКАРБОНОВОЙ КИСЛОТЫ, СОДЕРЖАЩЕЙ ОТ 3 ДО 8 АТОМОВ УГЛЕРОДА, ИЛИ ЕЕ АНГИДРИДОВ И ЕЕ СОЛЕЙ

1. Непрерывный способ получения гомо- или сополимеров моноэтиленненасыщенной моно- или дикарбоновой кислоты, содержащей от 3 до 8 атомов углерода, или ее ангидридов и ее солей (мономер А) посредством свободнорадикальной полимеризации мономера А и необязательно растворимых в воде этиленненасыщенных мономеров (мономер В), отличающихся от мономера А, в водной среде в присутствии по меньшей мере одного растворимого в воде инициатора, отличающийся тем, что способ включает следующие стадии:
i) необязательно непрерывное дозирование раствора мономера (мономеров) и раствора инициатора в смесительное устройство, содержащее по меньшей мере один микросмеситель, и смешение реагентов в смесительном устройстве,
2
3
ii) проведение непрерывной свободнорадикальной полимеризации по меньшей мере в одном сегменте трубчатого реактора при температуре от 180 до 300°С, где трубчатый реактор имеет удельную площадь поверхности более чем 50 м/м, и где вся система реактора содержит по меньшей мере одно регулирующее давление устройство.
2. Непрерывный способ по п. 1, в котором полимеризацию проводят в отсутствии традиционных агентов передачи цепи.
3. Непрерывный способ по п. 1, в котором отношение длины по меньшей мере одного сегмента трубчатого реактора в направлении течения потока к диаметру составляет от 1000:1 до 10:1.
4. Непрерывный способ по п. 1, в котором свободнорадикальную полимеризацию проводят при температуре от 200 до 260°С.
5. Непрерывный способ по п. 1, в котором свободнорадикальную полимеризацию проводят при температуре от 210 до 240°С.
6. Непрерывный способ по п. 1, в котором свободнорадикальную полимеризацию проводят по меньшей мере в двух сегментах трубчатого реактора, соединенных последовательно.
7. Непрерывный способ по п. 6, в котором первый сегмент трубчатого реактора имеет первую загрузочную сторону и первую разгрузочную сторону, в котором первый сегмент трубчатого реактора соединяется со вторым сегментом трубчатого реактора посредством первой разгрузочной стороны, которая соответствует второй загрузочной стороне второго сегмента трубчатого реактора, и где по меньшей мере один рециркулирующий поток удаляется из разгрузочной стороны по меньшей мере одного сегмента трубчатого реактора и рециркулирует к загрузочной стороне одного из сегментов трубчатого реактора.
8. Непрерывный способ по п. 1, в котором по меньшей мере один сегмент трубчатого реактора представляет собой трубчатый реактор, заполненный миллиструктурированным наполнителем.
9. Непрерывный способ по п. 7, в котором по меньшей мере один сегмент трубчатого реактора представляет собой трубчатый реактор, заполненный миллиструктурированным наполнителем.
10. Непрерывный способ по п. 7, в котором отношение рециркулирующего потока к загрузочному потоку составляет между 1 и 1000.
11. Непрерывный способ по п. 6, в котором 90-100% общего количества мономера А вводят при первой загрузочной стороне, 0-60% общего количества мономера В вводят при первой загрузочной стороне, оставшееся количество мономеров А и необязательно В вводят после первого сегмента трубчатого реактора по меньшей мере в одну разгрузочную или загрузочную сторону последующего сегмента трубчатого реактора.
12. Непрерывный способ по п. 1, в котором, после полимеризации, реакционная смесь подвергается по меньшей мере одной стадии дегазации, осуществляемой в испарительном аппарате, содержащем по меньшей мере одну входную зону, испарительный резервуар и выходную зону.
13. Непрерывный способ по п. 1, в котором мономер А выбирается из группы, состоящей из акриловой кислоты, метакриловой кислоты, кротоновой кислоты, малеиновой кислоты, малеинового ангидрида, фумаровой кислоты, итаконовой кислоты, их аммониевых или щелочных солей и их смесей.
14. Непрерывный способ по любому одному из пп. 1-13, в котором мономер А представляет собой акриловую кислоту.
15. Полимер, получаемый непрерывным способом по любому одному из пп. 1-14, где полимер обладает степенью разветвленности равной или выше чем 7 мол.% относительно общего количества мономеров.
16. Полимер по п. 15, где полимер обладает содержанием серы менее 1000 частей на миллион и содержанием фосфора менее 1000 частей на миллион.
17. Полимер по п. 14 или 15, где полимер обладает средней степенью непредельности более чем одно звено на молекулу.
18. Применение полимера по пп. 15-17 в качестве сшивающего компонента.